ПЕРЕРАБОТКА ОТХОДОВ СВИНЦА

1. Способ переработки свинца из свинцовых отходов, включающий следующие стадии:
а) обработку свинцовых отходов водным раствором лимонной кислоты для получения цитрата свинца;
b) выделение цитрата свинца из водного раствора; и
с) превращение выделенного цитрата свинца в Pb и/или PbO.
6
6
7
4
2. Способ по п.1, отличающийся тем, что цитрат свинца представляет собой Pb(CHO) и его гидраты, а также продукт обработки PbSO водным раствором лимонной кислоты и цитрата натрия.
3. Способ по п.1 или 2, отличающийся тем, что отходы свинца представляют собой свинцовую пасту из аккумуляторной батареи.
4. Способ по п.1 или 2, отличающийся тем, что рН водного раствора лимонной кислоты находится в интервале от 1,4 до 6.
5. Способ по п.4, отличающийся тем что водный раствор лимонной кислоты дополнительно содержит цитрат металла.
6. Способ по п.5, отличающийся тем, что цитрат металла представляет собой цитрат натрия.
7. Способ по п.1 или 2, отличающийся тем, что водный раствор лимонной кислоты дополнительно содержит перекись водорода.
8. Способ по п.7, отличающийся тем, что отходы свинца содержат PbO, при этом мольное отношение PbO к перекиси водорода находится в интервале от 1:0,1 до 1:4, и/или мольное отношение PbO к лимонной кислоте находится в интервале от 1:1 до 1:7.
9. Способ по пп.1, 2 или 5, отличающийся тем, что температура водного раствора лимонной кислоты поддерживается в интервале от 0 до 45°С.
10. Способ по пп.1, 2 или 8, отличающийся тем, что отношение жидкой и твердой фаз, содержащихся в указанных отходах свинца к жидкому раствору, находится в интервале от 1:1 до 1:50.
11. Способ по п.10, отличающийся тем, что выделенный цитрат свинца превращают в Pb и/или PbO путем прокаливания.
12. Способ по п.11, отличающийся тем, что температура прокаливания находится в интервале от 250 до 1100°С.
13. Способ по п.9, отличающийся тем, что парциальное давление кислорода при прокаливании находится в интервале от 0,01 до 5 атм.
14. Способ переработки свинцовых аккумуляторных батарей, включающий следующие стадии:
а) получение свинцовой пасты из аккумуляторной батареи;
b) обработка свинцовой пасты из аккумуляторной батареи водным раствором лимонной кислоты для получения цитрата свинца;
с) выделение цитрата свинца из водного раствора;
d) превращение выделенного цитрата свинца в Pb и/или PbO; и
е) включение Pb и/или PbO в пластину аккумуляторной батареи.
6
6
7
4
15. Способ по п.14, отличающийся тем, что цитрат свинца представляет собой Pb(CHO) и его гидраты, а также представляет собой продукт обработки PbSO водным раствором лимонной кислоты и цитрата натрия.
4
16. Способ по п.14 или 15, отличающийся тем, что цитрат свинца выделяют вместе с PbSO.
4
17. Способ по п.16, в котором Pb и/или PbO включают PbSO.